СЫРЬЕВАЯ СМЕСЬ ДЛЯ ПРОИЗВОДСТВА КЕРАМЗИТА
CRUDE MIXTURE FOR MAKING EXPANDED CLAY

Изобретение относится к промышленности строительных материалов и касается производства керамзита.
Известна сырьевая смесь для производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, включающая глинистое сырье и воду, дополнительно содержит молотое стекло и гипс при следующем соотношении компонентов, мас.%: глинистое сырье 75,0-78,0; молотое стекло 2,0-3,0; гипс 0,5-1,0; вода 19,0-21,0.
В таблице приведены составы сырьевой смеси для производства керамзита.
Сос-тав№
Компоненты
Прочность керамзита (фракция 20-40 мм) при сжатии, МПа
Глинистое сырье
Молотое стекло
Гипс
Вода
1
75,0
3,0
1,0
21,0
~3
2
77,0
2,5
0,5
20,0
~3
3
78,0
2,0
1,0
19,0
~3
2
2
3
2
3
3
2
2
В составе сырьевой смеси может быть использовано глинистое сырье, характеризующееся следующим химическим составом, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32. Используют размолотое до удельной поверхности 2500-3500 см/г любое силикатное стекло (бой): листовое, тарное, сортовое, медицинское и др., в любых сочетаниях. Используют природный гипс размолотый до удельной поверхности 2500-3500 см/г.
Глинистое сырье смешивают с молотым стеклом и молотым гипсом, добавляют воду и готовят сырьевую смесь. Из сырьевой смеси формуют гранулы, которые сушат и обжигают при температуре 1000°С.
Источники информации
1. SU 628129, С04В 14/12, 1978.